СПОСОБЫ ИЗГОТОВЛЕНИЯ ПРЕДВАРИТЕЛЬНО ЛАКИРОВАННОГО МЕТАЛЛИЧЕСКОГО ЛИСТА С Zn-Al-Mg ПОКРЫТИЕМ И СООТВЕТСТВУЮЩИЙ МЕТАЛЛИЧЕСКИЙ ЛИСТ

1. Способ изготовления металлического листа, состоящий из следующих последовательных стадий:
создания стальной подложки, имеющей две поверхности, каждая из которых имеет металлическое покрытие, полученное погружением подложки в ванну и охлаждением, и содержащее цинк 0,1-20 мас.% алюминия и 0,1-10 мас.% магния, причем подложка с покрытием, нанесенным таким образом, проходит стадию дрессировки,
обезжиривания наружных поверхностей металлических покрытий,
промывки и сушки наружных поверхностей металлических покрытий,
преобразования слоев оксида магния или гидроксида магния, образующихся на наружной поверхности металлических покрытий, которое включает нанесение раствора кислоты на наружные поверхности металлических покрытий,
промывки и необязательно сушки наружных поверхностей металлических покрытий,
нанесение конверсионного раствора на наружные поверхности металлических покрытий,
сушки наружных поверхностей металлических покрытий,
окраски наружных поверхностей металлических покрытий, чтобы покрыть каждую из них пленкой краски, включающей, по меньшей мере, один полимер, выбранный из группы, состоящей из сложных полиэфиров сшитых меламином, сложных полиэфиров сшитых изоцианатом, полиуретанов и галогенированных производных виниловых полимеров, за исключением катафорезных красок.
2. Способ по п. 1, в котором стадия обезжиривания включает нанесение щелочного раствора на наружные поверхности металлических покрытий.
3. Способ по пп. 1 и 2, в котором раствор кислоты наносят на 0,2-30 с на наружные поверхности металлических покрытий.
4. Способ по п. 3, в котором раствор кислоты наносят на 0,2-15 с на наружные поверхности металлических покрытий.
5. Способ по п. 4, в котором раствор наносят на 0,5-15 с на наружные поверхности металлических покрытий.
6. Способ по пп. 1 и 2, в котором pH раствора кислоты составляет 1-4.
7. Способ по п. 6, в котором pH раствора кислоты составляет 1-3,5.
8. Способ по п. 7, в котором pH раствора кислоты составляет 1-3.
9. Способ изготовления металлического листа, состоящий из следующих последовательных стадий:
создания стальной подложки, имеющей две поверхности, каждая из которых имеет металлическое покрытие, полученное погружением подложки в ванну и охлаждением, и содержащее цинк, 0,1-20 мас.% алюминия и 0,1-10 мас.% магния, причем подложка с покрытием, нанесенным таким образом, проходит стадию дрессировки,
обезжиривания наружных поверхностей металлических покрытий,
промывки и сушки наружных поверхностей металлических покрытий,
нанесения кислого конверсионного раствора, не содержащего хрома, на наружные поверхности металлических покрытий, причем pH указанного конверсионного раствора составляет 1-2,
сушки наружных поверхностей металлических покрытий,
окраски наружных поверхностей металлических покрытий, чтобы покрыть каждую из них пленкой краски, включающей, по меньшей мере, один полимер, выбранный из группы, состоящей из сложных полиэфиров сшитых меламином, сложных полиэфиров сшитых изоцианатом, полиуретанов и галогенированных производных виниловых полимеров, за исключением катафорезных красок.
10. Способ по п. 9, в котором кислый конверсионный раствор наносят на 0,2-30 с на наружные поверхности металлических покрытий.
11. Способ по п. 10, в котором кислый конверсионный раствор наносят на 0,2-15 на наружные поверхности металлических покрытий.
12. Способ по п. 11, в котором кислый конверсионный раствор наносят на 0,5-15 с на наружные поверхности металлических покрытий.
13. Способ изготовления металлического листа, состоящий из следующих последовательных стадий:
создания стальной подложки, имеющей две поверхности, каждая из которых имеет металлическое покрытие, полученное погружением подложки в ванну и охлаждением, и содержащее цинк, 0,1-20 мас.% алюминия и 0,1-10 мас.% магния, причем подложка с покрытием, нанесенным таким образом, проходит стадию дрессировки,
преобразования слоев оксида магния или гидроксида магния, образующихся на наружных поверхностях (15) металлических покрытий, путем механического воздействия на наружные поверхности металлических покрытий, и при необходимости нанесения раствора кислоты на наружные поверхности металлических покрытий,
при этом если стадия преобразования включает нанесение раствора кислоты, то дополнительно осуществляют промывку и необязательно сушку наружных поверхностей металлических покрытий,
неокисляющего обезжиривания наружных поверхностей металлических покрытии,
промывки и сушки наружных поверхностей металлических покрытий,
нанесение конверсионного раствора на наружные поверхности металлических покрытий
сушки наружных поверхностей металлических покрытий,
окраски наружных поверхностей металлических покрытий, чтобы покрыть каждую из них пленкой краски, включающей, по меньшей мере, один полимер, выбранный из группы, состоящей из сложных полиэфиров сшитых меламином, сложных полиэфиров сшитых изоцианатом, полиуретанов и галогенированных производных виниловых полимеров, за исключением катафорезных красок.
14. Способ по п. 13, в котором механическое воздействие прилагают к наружным поверхностям (15) металлических покрытий перед нанесением раствора кислоты или когда раствор кислоты присутствует на наружных поверхностях (15).
15. Способ по п. 14, в котором механическое воздействие применяют при пропускании через роликовую правильную машину.
16. Способ по любому из пп. 13-15, в котором механическое воздействие разрушает слои оксида магния или гидроксида магния.
17. Способ по любому из пп. 1, 9, 13, в котором металлические покрытия включает 0,3-10 мас.% магния.
18. Способ по п. 17, в котором металлические покрытия включают 0,3-4 мас.% магния.
19. Способ по любому из пп. 1, 9, 13, в котором металлические покрытия включают 0,5-11 мас.% магния.
20. Способ по п. 19, в котором металлические покрытия включают 0,7-6 мас.% алюминия.
21. Способ по п. 20, в котором металлические покрытия включают 1-6 мас.% алюминия.
22. Способ по любому из пп. 1, 9, 13, в котором массовое соотношение между магнием и алюминием в металлических покрытиях менее или равно 1, предпочтительно строго менее 1, и предпочтительно строго менее 0,9.
23. Металлический лист, полученный способом по любому из пп. 1, 9, 13, имеющий две поверхности, на каждую из которых нанесено металлическое покрытие, включающее цинк, алюминий и магний, и пленка краски, включающая, по меньшей мере, один полимер, выбранный из группы, состоящей из сложных полиэфиров сшитых меламином, сложных полиэфиров сшитых изоцианатом, полиуретанов и галогенированных производных виниловых полимеров, за исключением катафорезных красок, причем металлические покрытия включают 0,1-20 мас.% алюминия и 0,1 и 10 мас.% магния.